(57)【要約】【課題】各種建築物の壁面等に残存するアスベスト層について、保存するまたは除去する場合のいずれであっても、共通する材料を用いて簡易な手法でアスベスト層からの発塵の防止を図ることができるアスベスト層含有構造を提供すること。【解決手段】本発明に係るアスベスト層含有構造Ａは、建築物１に設けられたアスベスト層２と、アスベスト層２に対して一体的に固化形成される被覆層３と、を備え、被覆層３は、セメント、骨材およびエマルジョン樹脂を含む混合材料が固化したものである。【選択図】図１
2007270436.tif 000002
【特許請求の範囲】
【請求項１】
建築物に設けられたアスベスト層と、このアスベスト層に対して一体的に固化形成される被覆層と、を備えるアスベスト層含有構造であって、
上記被覆層は、セメント、骨材およびエマルジョン樹脂を含む混合材料が固化したものであることを特徴とする、アスベスト層含有構造。
【請求項２】
上記混合材料は、さらにガラス繊維を含む、請求項１に記載のアスベスト層含有構造。
【請求項３】
上記混合材料は、さらに顔料を含む、請求項１または２に記載のアスベスト層含有構造。
【請求項４】
建築物に設けられたアスベスト層の表面に対して、セメント、骨材およびエマルジョン樹脂を含む混合材料を吹付けて、上記アスベスト層と一体化する工程と、
上記混合材料と上記アスベスト層とからなる一体化物を建築物から除去する工程と、
を有する、アスベスト層の除去方法。
【請求項５】
建築物から除去された上記一体化物のアスベスト層が露出する領域に上記混合材料を吹付けて一体的に固化させる工程をさらに有する、請求項４に記載のアスベスト層の除去方法。
【請求項６】
上記混合材料は、さらにガラス繊維を含む、請求項４または５に記載のアスベスト層の除去方法。
【請求項７】
建築物に設けられたアスベスト層の表面に対して、セメント、骨材およびエマルジョン樹脂を含む混合材料を吹付けて、上記アスベスト層と一体化し、
上記混合材料と上記アスベスト層とからなる一体化物を建築物から除去し、
建築物から除去された上記一体化物のアスベスト層が露出する領域に上記混合材料を吹付けて一体的に固化させることによって形成される、アスベスト層含有固化体。
【発明の詳細な説明】
【技術分野】
【０００１】
本発明は、建築物の壁面などに設けられたアスベスト層とそのアスベスト層に一体的に形成される被覆層とを備えるアスベスト層含有構造、建築物に設けられたアスベスト層の除去方法、および当該アスベスト層の除去方法によって形成されたアスベスト層含有固化体に関する。
【背景技術】
【０００２】
従来、建築物の耐火性能や防音性能を確保するために、当該建築物の壁面や天井に吹付け工事等によってアスベスト層を設けることが行われていた。その後、アスベストが肺がんや中皮種の発生原因になることが判明し、アスベストの吹付け工事が規制されるようになった。しかし、全国各地の建築物には、この規制がなされるよりも前に施工されたアスベスト層が残存しており、当該アスベスト層については、劣化や損傷によって発塵し、アスベスト層に含まれるアスベスト繊維が飛散する虞れがある。
【０００３】
このアスベスト繊維の飛散を防止するための処理方法としては、「除去処理」や「封じ込め処理」と呼称される方法が知られている。除去処理は、アスベスト層を建築物から取り除くための処理であり、例えば、飛散防止剤をアスベスト層の表面に吹付けつつスクレーパ等の除去ツールによりアスベスト層を取り除くことにより実行される。封じ込め処理は、建築物に設けられたアスベスト層を保存しつつ当該アスベスト層からの発塵を防止するための処理であり、例えば、アスベスト層の表面に固化剤を吹付けて当該表面上に塗膜を形成することにより実行される。
【０００４】
アスベスト層の除去処理の一例としては、例えば特許文献１に開示されている。特許文献１に開示されたアスベスト層の除去処理では、アスベスト層の表面をバケットで包囲しつつ、バケット内部に設けられたノズルから飛散防止剤をアスベスト層の表面に吹付けて膜状にする。ここで、飛散防止剤としては、界面活性剤を成分とする液体で適度な粘性を有するとともにアスベストを包み込む発泡性を有するものが使用される。この状態でバケット内部に設けられたスクレーパを作動させてアスベスト層を剥離すると、当該アスベスト層は、粘性を有する飛散防止剤に保持されつつバケット内部に収容される。バケット内部に集積したアスベスト層と飛散防止剤との混合物は、別の容器に移されるなどの後に密封される。このような除去処理によると、発塵の原因であるアスベスト層を直接除去するものであるため、他の処理方法に比べて発塵防止の観点から最も大きな効果が期待できる。
【０００５】
しかしながら、特許文献１に開示された方法では、アスベスト層と飛散防止剤との混合物は、環境保全の観点等からこのまま処分することが困難な場合には、別途固化処理が必要になる。また、上記方法では、アスベスト層の除去のみを前提としているので、処理対象であるアスベスト層の劣化の程度によってアスベスト層を保存する封じ込め処理が適切な場合には対応することができず、機動的にアスベスト層の処理を実行することが困難である。
【０００６】
【特許文献１】特開平８−１９９８３２号公報
【発明の開示】
【発明が解決しようとする課題】
【０００７】
本発明は、上記した事情のもとに考え出されたものであって、各種建築物の壁面等に残存するアスベスト層について、保存するまたは除去する場合のいずれであっても、共通する材料を用いて簡易な手法でアスベスト層からの発塵の防止を図ることができるアスベスト層含有構造を提供することを課題とする。また、本発明は、アスベスト層からの発塵を防止しつつ、後処理においても取り扱いが容易なアスベスト層の除去方法を提供することを課題とする。
【課題を解決するための手段】
【０００８】
上記課題を解決するため、本発明では、次の技術的手段を講じている。
【０００９】
本発明の第１の側面によって提供されるアスベスト層含有構造は、建築物に設けられたアスベスト層と、このアスベスト層に対して一体的に固化形成される被覆層と、を備えるアスベスト層含有構造であって、上記被覆層は、セメント、骨材およびエマルジョン樹脂を含む混合材料が固化したものであることを特徴としている。
【００１０】
本発明の好ましい実施の形態においては、上記混合材料は、さらにガラス繊維を含む。
【００１１】
本発明の好ましい実施の形態においては、上記混合材料は、さらに顔料を含む。
【００１２】
本発明の第２の側面によって提供されるアスベスト層の除去方法は、建築物に設けられたアスベスト層の表面に対して、セメント、骨材およびエマルジョン樹脂を含む混合材料を吹付けて、上記アスベスト層と一体化する工程と、上記混合材料と上記アスベスト層とからなる一体化物を建築物から除去する工程と、を有することを特徴としている。
【００１３】
本発明の第２の側面において、好ましい実施の形態によれば、建築物から除去された上記一体化物のアスベスト層が露出する領域に上記混合材料を吹付けて一体的に固化させる工程をさらに有する。
【００１４】
本発明の第２の側面において、好ましい実施の形態によれば、上記混合材料は、さらにガラス繊維を含む。
【００１５】
本発明の第３の側面によって提供されるアスベスト層含有固化体は、建築物に設けられたアスベスト層の表面に対して、セメント、骨材およびエマルジョン樹脂を含む混合材料を吹付けて、上記アスベスト層と一体化し、上記混合材料と上記アスベスト層とからなる一体化物を建築物から除去し、建築物から除去された上記一体化物のアスベスト層が露出する領域に上記混合材料を吹付けて一体的に固化させることによって形成されることを特徴としている。このような構成のアスベスト層含有固化体は、本発明の第２の側面に係るアスベスト層の除去方法を実行することにより形成される。
【００１６】
本発明のその他の特徴および利点は、添付図面を参照して以下に行う詳細な説明によって、より明らかとなろう。
【発明を実施するための最良の形態】
【００１７】
以下、本発明の好ましい実施の形態について、図面を参照して具体的に説明する。
【００１８】
図１は、本発明に係るアスベスト層含有構造の一例を示す概略断面図である。同図に表れているように、アスベスト層含有構造Ａは、建築物の壁面等の下地１に設けられているアスベスト層２と、このアスベスト層２を覆うように一体的に形成された被覆層３とからなる。
【００１９】
被覆層３は、セメント、骨材、エマルジョン樹脂、およびガラス繊維を含む混合材料をアスベスト層２の表面に吹付けて、当該混合材料が固化することにより形成されたものである。上記混合材料の構成の具体例を挙げると、セメントとしては、例えば白色ポルトランドセメントが挙げられる。白色ポルトランドセメントは、一般的な灰色系のポルトランドセメントに比べて着色成分といえる酸化第二鉄（Ｆｅ2Ｏ3）をできる限り含まないようにしたものであり、顔料等の添加による着色が容易である。骨材としては、軽量骨材（パーライトＣ）や硅砂６号が挙げられる。エマルジョン樹脂としては、例えば水性のエチレン酢酸ビニル共重合エマルジョン樹脂（商品名：ＮＳハイフレックス１０００，日本化成（株）製）が挙げられる。エマルジョン樹脂は、接着力や粘着力を高める作用を有し、かつ、耐水性、耐火性に優れており、適宜、水で希釈したうえで用いられる。エマルジョン樹脂と水との配合比率は、例えば、重量比にして１：２程度である。ガラス繊維としては、アルカリ性のセメントに混合するため、耐アルカリガラス繊維が好適に用いられる。ガラス繊維は、引張り強度や耐摩耗性を高める作用を有し、セメント補強用として用いられる。
【００２０】
混合材料の各成分の混合比率について一例を挙げると、セメントが２８重量％、硅砂６号が４２重量％、軽量骨材が２８重量％、ガラス繊維が２重量％の割合で混合し、この混合粉末に水で希釈したエマルジョン樹脂を、セメントの重量に対して１：３程度の重量比で混合する。混合材料は、モルタルミキサー等で充分に攪拌されると、適度な粘性を有する吹付けに適した状態（ペースト状）となる。
【００２１】
上記混合材料の吹付けは、吹付け用ガンを用いた公知の手法により行われる。例えば、ペースト状の混合材料をポンプで耐圧ホース内に圧送し、当該ホースの先端に取り付けられた吹付け用ガンから圧縮空気とともに噴射させることにより行われる。
【００２２】
次に、本発明に係るアスベスト層の処理手順について説明する。
【００２３】
図２は、アスベスト層の処理手順を示すフロー図である。まず、アスベスト層の有無について事前調査を行う（Ｓ１）。事前調査としては、目視調査、設計図面の確認、専門調査機関による分析調査などが挙げられる。事前調査によってアスベスト層があると判断された場合には、この既存のアスベスト層の劣化状況の確認を行う（Ｓ２）。具体的には、アスベスト層の毛羽立ち、アスベスト層の垂れ下がり、アスベスト層の建築物（下地）からの剥離、アスベスト層の損傷・欠損などの項目について、これらの現象の有無や程度を確認する。ここで、劣化状況の確認の結果、アスベスト層の状態が良好で劣化・損傷がない場合には、維持保全に努め、定期的に点検（Ｓ２の劣化状況の確認）を行う。一方、劣化状況の確認の結果、アスベスト層の劣化・損傷がある場合には、アスベスト層の発塵防止のための処理を実施するべく、処理方法を選択する（Ｓ３）。
【００２４】
処理方法としては、アスベスト層を建築物から取り除くための「除去処理」や建築物に設けられたアスベスト層を保存しつつ当該アスベスト層からの発塵を防止する「封じ込め処理」などが挙げられ、アスベスト層の劣化状況に応じて適切な処理方法を選択する。例えば、アスベスト層の劣化・損傷の程度が比較的に小さい場合には、封じ込め処理が選択され、劣化・損傷の程度が比較的に大きい場合には、除去処理が選択される。
【００２５】
処理方法が決定すれば、当該処理を実施する（Ｓ４）。処理方法の選択の結果、封じ込め処理を実行する場合には、上記した混合材料をアスベスト層の表面に吹付ける。ここで、吹付け作業に先立ち、適宜、作業対象となる壁面や天井を含む部屋または建築物の全体を気密性のシート材料で包囲して、周囲との間で隔離された作業スペースを形成する。この作業スペースには、当該作業スペースを減圧するための集塵装置が接続される。後述する吹付け作業は、シート材料により作業スペースを気密状態に維持するとともに集塵装置により作業スペースを負圧状態としたうえで行われる。
【００２６】
封じ込め処理においては、吹付ける材料として、上記した混合材料に対してさらに顔料を添加したものを用いてもよい。ここで、添加する顔料としては、カラーコンクリートの形成に適した無機顔料を用い、アスベスト層の状態に応じて顔料の色を異ならせるのが好ましい。例えば、アスベスト層の劣化・損傷の程度が極めて小さい場合には、青色の顔料を添加し、アスベスト層の劣化・損傷の程度が小さい場合には、黄色の顔料を添加する。顔料の添加量としては、例えばセメントの重量に対して３〜１０％程度である。
【００２７】
吹付け作業は、上述した吹付け用ガンを用いて行う。混合材料の吹付けは、処理対象であるアスベスト層の表面が完全に覆われて見えなくなるように、２，３回重ね吹きするのが適切である。一般に、アスベスト層に含まれるアスベスト繊維は水に対する湿潤性を有しているが、ここで吹付けられた混合材料には、水で希釈された水性のエマルジョン樹脂が含まれているので、これら水およびエマルジョン樹脂の一部がアスベスト繊維に浸透する。
【００２８】
吹付けられた混合材料は、吹付け作業後８時間程度で乾燥固化する。これにより、図１に表れているように、アスベスト層２を覆いつつ当該アスベスト層２と一体的に固化した被覆層３が形成される。ここで形成される被覆層３の厚みは、例えば３〜５ｍｍ程度である。
【００２９】
本実施形態では、混合材料に適当量のエマルジョン樹脂が含まれている。このため、混合材料が固化した被覆層３においては、被覆層３そのものの接着力や粘着力が高まり、耐水性、耐火性に優れたものとなる。加えて、アスベスト層２に対する被覆層３の接着力も高まる。また、エマルジョン樹脂の一部はアスベスト繊維に浸透したうえで固化することになるので、アスベスト繊維は当該樹脂成分によって抱持される。
【００３０】
一方、被覆層３は、全体としてセメント、骨材を主成分とするコンクリート材として機能するので、耐火性、遮音性に優れたものとなる。また、被覆層３にはガラス繊維が含まれているので、被覆層３の強度が高められ、被覆層３の劣化・損傷が抑制される。このことは、アスベスト層含有構造Ａの耐久性を高めて、より一層適確にアスベスト層２からの発塵を防止することにも資する。なお、ガラス繊維の添加により、被覆層３の厚みを薄くすることが可能になり、結果として、混合材料の使用量の削減を図ることができる。
【００３１】
また、顔料を添加した混合材料を吹付けると、固化後の被覆層３が着色することになるので、封じ込め処理後においても、当該封じ込め処理前のアスベスト層の状態（劣化・損傷の程度など）について、外観によって容易に識別することができる。
【００３２】
図２に戻り、処理方法の選択（Ｓ３）の結果、除去処理を実行する場合には、上記した混合材料をアスベスト層の表面に吹付ける。ここで、吹付け作業は、封じ込め処理の場合と同様に吹付け用ガンを用いて行う。また、吹付け作業を行なう際には、封じ込め処理の場合と同様に、作業スペースは気密状態かつ負圧状態に維持される。
【００３３】
混合材料の吹付けは、除去対象であるアスベスト層の表面が完全に覆われるように数回以上重ね吹きする。除去処理における混合材料の吹付け量は、封じ込め処理における混合材料の吹付け量に比べて多くされる。混合材料がアスベスト層とともに一体化した後に、当該混合材料とアスベスト層とからなる一体化物を、スクレーパなどの除去ツールを用いて建築物から機械的に除去する。ここで、一体化とは、混合材料がアスベスト層に対して一体的に固化した状態ないし固化する過程において一体的に密着した状態を意味する。なお、混合材料が固化する過程において、当該混合材料はアスベスト層とともに自重により落下する場合もある。次いで、建築物から除去された一体化物の裏側（アスベスト層が露出する領域）に上記混合材料を吹付け、乾燥固化する。その結果、図３に表れているように、アスベスト層２の表面全域を混合材料からなる被覆膜３’が覆うようにして一体的に固化したアスベスト層含有固化体Ｂが形成される。このようにして形成されたアスベスト層含有固化体Ｂは、作業スペースから撤去される。
【００３４】
アスベスト層含有固化体Ｂは、混合材料がアスベスト層２を包囲した状態で固化したものであるため、アスベスト層含有固化体Ｂからの発塵（アスベスト繊維の飛散）は防止される。したがって、このような構成によれば、撤去時における密閉処理が不要となり、除去処理作業の簡素化を図ることができる。また、アスベスト層含有固化物Ｂは、いわゆるコンクリート廃材であるので、コンクリート材料としての再利用が期待できる。即ち、アスベスト層の除去処理において、本発明とは異なり樹脂や界面活性剤を主成分とする飛散防止剤を使用する場合には、撤去時に除去物を密封する必要があり、また、撤去後には環境保全の観点により有効活用の途がなく、産業廃棄物として処理するほかなかったからである。なお、アスベスト層含有固化体Ｂは、ガラス繊維を含有しており、強度的にも優れたものであるため、再利用する場合の利用価値も高い。
【００３５】
このようなことから理解できるように、本実施形態では、封じ込め処理の際にアスベスト層に吹付ける材料と、除去処理の際にアスベスト層に吹付ける材料とは、いずれも、セメント、骨材、エマルジョン樹脂およびガラス繊維を含む混合材料であり、共通とされている。したがって、アスベスト層を除去する場合と保存する場合のいずれであっても、共通の混合材料を用いた処理が可能であり、機動的にアスベスト層の処理を実行することができる。
【００３６】
以上、本発明の具体的な実施形態を説明したが、本発明はこれに限定されるものではなく、発明の思想から逸脱しない範囲内で種々な変更が可能である。
【図面の簡単な説明】
【００３７】
【図１】本発明に係るアスベスト層含有構造の一例を示す断面図である。
【図２】アスベスト層の処理手順を示すフロー図である。
【図３】本発明に係るアスベスト層含有固化体の一例を示す断面図である。
【符号の説明】
【００３８】
Ａ      アスベスト層含有構造
Ｂ      アスベスト層含有固化体
１      下地（建築物）
２      アスベスト層
３      被覆層
【図１】
2007270436.tif 000003
【図２】
2007270436.tif 000004
【図３】
2007270436.tif 000005